(57)【要約】  本発明は、バルビツル酸誘導体塩を含む重合性組成物類に関する。前記組成物類は通常、保存期間中安定しており、かつ酸性構成成分をバルビツル酸誘導体塩と共に混合することによって重合してよい。【特許請求の範囲】
【請求項１】
ａ．下記一般式（Ｉ）：
【化１】
2009538978.tif 000006
（式中、Ｒ１、Ｒ２及びＲ３は、水素、アルキル、置換アルキル、アルケニル、シクロアルキル、置換シクロアルキル、アリールアルキル、アリールまたは置換アリールから独立して選択され、
Ｘは、酸素またはイオウであり、
Ｙは、金属カチオンまたは有機カチオンである）
を有する化合物；及び、
ｂ．酸官能性を有さないエチレン性不飽和化合物
を含む、フリーラジカル重合性組成物。
【請求項２】
ａ．バルビツル酸、チオバルビツル酸、バルビツル酸誘導体、またはチオバルビツル酸誘導体の塩、及び
ｂ．酸官能性を有さないエチレン性不飽和化合物を含む、フリーラジカル重合性組成物。
【請求項３】
構成成分（ａ）及び（ｂ）が、共に混合した際に安定混合物を形成する、請求項１または２に記載の組成物。
【請求項４】
前記塩は無機カチオンを含む、請求項２に記載の組成物。
【請求項５】
前記無機カチオンは、安定カチオン類Ｍ+、Ｍ2+、またはＭ3+を提供することができる金属Ｍを含む、請求項４に記載の組成物。
【請求項６】
前記無機カチオンが、Ｌｉ、Ｎａ、Ｋ、Ｍｇ、Ｃａ、Ｓｒ、Ｂａ、Ａｌ、Ｆｅ、Ｃｕ、Ｚｎ、またはＬａのカチオンである、請求項４に記載の組成物。
【請求項７】
前記カチオンが、Ｎａ、Ｋ、またはＣａのカチオンである、請求項４に記載の組成物。
【請求項８】
バルビツル酸の塩は、１−ベンジル−５−フェニル−バルビツル酸のカルシウム塩または１−ベンジル−５−フェニル−バルビツル酸のナトリウム塩を含む、請求項２に記載の組成物。
【請求項９】
チオバルビツル酸の塩は、５−フェニル−チオバルビツル酸のカルシウム塩を含む、請求項２に記載の組成物。
【請求項１０】
前記塩は、有機カチオンを含む、請求項２に記載の組成物。
【請求項１１】
前記有機カチオンが、アンモニウム、アルキルアンモニウム、またはトリエタノールアンモニウムのカチオンである、請求項１０に記載の組成物。
【請求項１２】
バルビツル酸の塩は、１−ベンジル−５−フェニル−バルビツル酸のトリエタノールアンモニウム塩を含む、請求項２に記載の組成物。
【請求項１３】
酸性構成成分を更に含む、請求項１または２に記載の組成物。
【請求項１４】
酸性構成成分の前駆体を更に含む、請求項１または２に記載の組成物。
【請求項１５】
酸性構成成分または酸性構成成分の前駆体が、エチレン性不飽和化合物である、請求項１３または１４に記載の組成物。
【請求項１６】
前記組成物は、酸性構成成分、塩化合物、及び酸官能性を有さないエチレン性不飽和化合物を混合することによって硬化している、請求項１３〜１５のいずれか一項に記載の組成物。
【請求項１７】
酸官能性を有する前記エチレン性不飽和化合物が、１，３−グリセロールジメタクリレートホスフェートである、請求項１５に記載の組成物。
【請求項１８】
前記酸性構成成分または酸性構成成分の前駆体は、一般式（Ｉ）を有する化合物の合成のために使用されるバルビツル酸、チオバルビツル酸、バルビツル酸誘導体またはチオバルビツル酸誘導体のそれよりも小さいｐＫａを有する、請求項１３または１４に記載の組成物。
【請求項１９】
前記酸性構成成分または酸性構成成分の前駆体は前記組成物を硬化させる、請求項１３または１４に記載の組成物。
【請求項２０】
酸官能性を有さない前記エチレン性不飽和化合物は、アクリレートまたはメタクリレートを含む、請求項１または２に記載の組成物。
【請求項２１】
酸官能性を有さない前記エチレン性不飽和化合物が、トリエチレングリコールジメタクリレートまたはプロポキシル化ビスフェノールＡジメタクリレートである、請求項１または２に記載の組成物。
【請求項２２】
塩化合物は、１−ベンジル−５−フェニル−バルビツル酸のカルシウム塩、１−ベンジル−５−フェニル−バルビツル酸のナトリウム塩、１−ベンジル−５−フェニル−バルビツル酸のトリエタノールアンモニウム塩、または５−フェニル−チオバルビツル酸のカルシウム塩を含み、
かつ、酸官能性を有さない前記エチレン性不飽和化合物は、トリエチレングリコールジメタクリレートまたはプロポキシル化ビスフェノールＡジメタクリレートの混合物を含む、請求項１または２に記載の組成物。
【請求項２３】
１，３−グリセロールジメタクリレートホスフェートを更に含む、請求項２２に記載の組成物。
【請求項２４】
水吸着剤、ヒュームドシリカ、促進剤、色素、光反応開始剤系、酸化還元硬化系及び安定剤からなる群から選択される添加剤を更に含む、請求項１〜２３のいずれか一項に記載の組成物。
【請求項２５】
充填剤を更に含む、請求項１〜２３のいずれか一項に記載の組成物。
【請求項２６】
請求項１または２に記載のフリーラジカル重合性組成物と、酸性化合物または酸性化合物への前駆体を含む組成物と、混合手段とを含む、キット。
【請求項２７】
前記酸性化合物が酸官能基を有するエチレン性不飽和化合物である、請求項２６に記載のキット。
【請求項２８】
酸官能性を有する前記エチレン性不飽和化合物が、１，３−グリセロールジメタクリレートホスフェートである、請求項２７に記載のキット。
【請求項２９】
酸官能性を有さない前記エチレン性不飽和化合物がメタクリレートである、請求項２６に記載のキット。
【請求項３０】
前記メタクリレートが、トリエチレングリコールジメタクリレート、プロポキシル化ビスフェノールＡジメタクリレート、またはトリエチレングリコールジメタクリレートとプロポキシル化ビスフェノールＡジメタクリレートとの混合物である、請求項２９に記載のキット。
【請求項３１】
前記塩化合物または一般式（Ｉ）を有する化合物は、１−ベンジル−５−フェニル−バルビツル酸のカルシウム塩、１−ベンジル−５−フェニル−バルビツル酸のナトリウム塩、１−ベンジル−５−フェニル−バルビツル酸のトリエタノールアンモニウム塩、または５−フェニル−チオバルビツル酸のカルシウム塩を含む、請求項２６に記載のキット。
【請求項３２】
前記塩化合物または一般式（Ｉ）を有する化合物は、１−ベンジル−５−フェニル−バルビツル酸のカルシウム塩、１−ベンジル−５−フェニル−バルビツル酸のナトリウム塩、１−ベンジル−５−フェニル−バルビツル酸のトリエタノールアンモニウム塩、または５−フェニル−チオバルビツル酸のカルシウム塩を含み、
かつ、酸官能性を有さない前記エチレン性不飽和化合物は、トリエチレングリコールジメタクリレートとプロポキシル化ビスフェノールＡジメタクリレートとの混合物を含む、請求項２６に記載のキット。
【請求項３３】
前記酸性構成成分が、１，３−グリセロールジメタクリレートホスフェートである、請求項３２に記載のキット。
【請求項３４】
ａ．請求項１または２に記載の組成物を調製する工程と、
ｂ．酸官能性を有するエチレン性不飽和化合物、酸性構成成分、または酸性構成成分の前駆体からなる群から選択される化合物を含む組成物を調製する工程と、
ｃ．（ａ）の組成物及び（ｂ）の組成物を共に混合する工程、とを含む歯科用配合物の硬化方法。
【請求項３５】
酸の量は、混合によっていくらかの塩化合物が塩でない形態へと変換する程度である、請求項３４に記載の方法。
【請求項３６】
ａ．バルビツル酸、チオバルビツル酸、バルビツル酸誘導体、またはチオバルビツル酸誘導体、の塩と、
ｂ．酸性化合物と、
ｃ．銅化合物とを含む、酸化還元反応開始剤系。
【請求項３７】
構成成分（ａ）が、次の構造：
【化２】
2009538978.tif 000007
（式中、Ｒ１、Ｒ２及びＲ３は、水素、アルキル、置換アルキル、アルケニル、シクロアルキル、置換シクロアルキル、アリールアルキル、アリールまたは置換アリールから独立して選択され、
Ｘは、酸素またはイオウであり、
Ｙは、金属カチオンまたは有機カチオンである）
を有する、請求項３６に記載の酸化還元反応開始剤系。
【請求項３８】
バルビツル酸、チオバルビツル酸、バルビツル酸誘導体、またはチオバルビツル酸誘導体の塩は、有機カチオンまたは金属カチオンを含む、請求項２に記載の組成物。
【請求項３９】
前記有機カチオンが、アンモニウムカチオンまたはアルキルアンモニウムカチオンである、請求項１〜３８のいずれか一項に記載の組成物。
【請求項４０】
前記金属カチオンが、安定カチオン類Ｍ+、Ｍ2+、またはＭ3+を提供することができる金属Ｍである、請求項１に記載の組成物。
【請求項４１】
前記金属カチオンが、Ｌｉ、Ｎａ、Ｋ、Ｍｇ、Ｃａ、Ｓｒ、Ｂａ、Ａｌ、Ｆｅ、Ｃｕ、Ｚｎ、またはＬａのカチオンである、請求項１に記載の組成物。
【請求項４２】
前記金属カチオンが、Ｎａ、Ｋ、またはＣａのカチオンである、請求項１に記載の組成物。
【請求項４３】
前記金属カチオンが、Ｃａのカチオンである、請求項１に記載の組成物。
【請求項４４】
前記有機カチオンは、アンモニウムまたはアルキルアンモニウムのカチオンを含む、請求項１または１０に記載の組成物。
【請求項４５】
前記フリーラジカル重合性組成物を、コーティング組成物の一部として使用する、請求項１または２に記載の組成物。
【発明の詳細な説明】
【技術分野】
【０００１】
（発明の分野）
本発明は、重合性組成物類に関する。より具体的には、本発明は、バルビツル酸誘導体類の塩類を含有する重合性組成物類に関する。
【０００２】
（関連出願の相互参照）
本出願は、欧州特許出願公開第０６０１１１７６．２号（２００６年５月３１日出願）に対する優先権を主張する。
【背景技術】
【０００３】
バルビツル酸及びチオバルビツル酸、及びこれらの誘導体類は、重合性組成物類中での酸化還元反応開始系の構成成分として使用されてきた。特に、ハロゲン化合物及び金属イオンと組み合わされたバルビツル酸が、メタクリレート類の硬化において効率的であることが見出されてきた。例えば、バルビツル酸またはチオバルビツル酸化合物及び銅ハロゲン化物または鉄ハロゲン化物を含有するポリマー反応開始系が、メタクリレート組成物類を硬化させるために使用されてきた。バルビツル酸誘導体及び塩化銅（ＩＩ）を使用する反応開始系もまた使用されてきた。バルビツル酸またはチオバルビツル酸誘導体、銅塩、及びスルフィン酸化合物を含む反応開始系が、不飽和、酸性樹脂類を硬化させるために使用されてきた。
【発明の開示】
【発明が解決しようとする課題】
【０００４】
しかし、バルビツル酸、チオバルビツル酸、及び／またはそれらの誘導体類を反応開始系の一部として使用する従来の反応開始系は一般に、例えばメタクリレート類などの不飽和化合物類と接触する保存期限中には、安定な組成物類を提供しない。このため、保存期限中の安定性を向上した、改良された重合性組成物の必要性がある。
【課題を解決するための手段】
【０００５】
本発明は、少なくとも１つのバルビツル酸誘導体塩を含む重合性組成物類に関する。加えて、前記重合性組成物類は、通常、非酸性重合性構成成分を含む。前記塩を、非酸性、フリーラジカル重合性組成物と共に混合することによって、商業的用途において有用な十分な寿命を備えた安定した配合物を有する重合性組成物を得ることができる。このような配合物は順次、酸性組成物と共に混合して、重合を開始させてよい。
【０００６】
本明細書で使用する時、用語「バルビツル酸誘導体」は、バルビツル酸、バルビツル酸誘導体類、チオバルビツル酸、及びチオバルビツル酸誘導体類を含む。前記塩は、金属カチオンまたは無機カチオンを含むことが可能である。好適な金属カチオン類としては、安定カチオン類Ｍ+、Ｍ2+またはＭ3+を提供することができる任意の金属類Ｍを含む。幾つかの可能な無機カチオン類としては、Ｌｉ、Ｎａ、Ｋ、Ｍｇ、Ｃａ、Ｓｒ、Ｂａ、Ａｌ、Ｆｅ、Ｃｕ、Ｚｎ、またはＬａのカチオン類が含まれる。バルビツル酸の代表的な塩は、１−ベンジル−５−フェニル−バルビツル酸のカルシウム塩である。好適なバルビツル酸塩の別の実施例は、１−ベンジル−５−フェニル−バルビツル酸のナトリウム塩である。チオバルビツル酸誘導体の１つの可能な塩は、５−フェニル−チオバルビツル酸のカルシウム塩である。
【０００７】
幾つかの実施形態においては、前記塩が、有機カチオンを含むことが可能である。好適な可能な有機カチオン類としては、アンモニウムのカチオンまたはアルキルアンモニウムのカチオンなどのアミン類のカチオン類が挙げられる。このタイプのバルビツル酸塩の一例は、１−ベンジル−５−フェニル−バルビツル酸のトリエタノールアンモニウム塩である。
【０００８】
非酸性フリーラジカル重合性組成物は、アクリレートまたはメタクリレートを含んでよい。幾つかの実施形態では、前記メタクリレートは、トリエチレングリコールジメタクリレート、プロポキシル化ビスフェノールＡジメタクリレート、またはこの２つの混合物であることも可能である。
【０００９】
本発明の組成物類としては更に、バルビツル酸誘導体、非酸性重合性構成成分、及び酸性構成成分、または酸性構成成分への前駆体の塩の組み合わせを含む重合性組成物類が挙げられる。前記酸性構成成分、または酸性構成成分への前駆体は、重合性であってよく、かつ例えば、１，３−グリセロールジメタクリレートホスフェートなどのエチレン性不飽和化合物であってよい。
【００１０】
通常は、バルビツル酸誘導体塩と非酸性重合性構成成分を酸性構成成分、または酸性構成成分への前駆体と共に混合することによって、結果的に混合物が重合する。幾つかの実施形態では、前記酸性構成成分、または酸性構成成分への前駆体は、バルビツル酸誘導体のｐＫａよりも小さいｐＫａを有する。
【００１１】
一実施形態では、前記硬化性組成物は、１−ベンジル−５−フェニルバルビツル酸、トリエチレングリコールジメタクリレート、プロポキシル化ビスフェノールＡジメタクリレート、及び１，３−グリセロールジメタクリレートホスフェートのカルシウム塩を含む。他の実施形態では、１−ベンジル−５−フェニルバルビツル酸のカルシウム塩は、１−ベンジル−５−フェニル−バルビツル酸のナトリウム塩、５−フェニル−チオバルビツル酸のカルシウム塩、または１−ベンジル−５−フェニル−バルビツル酸のトリエタノールアンモニウム塩によって置き換えられる。前記重合性組成物は、水吸着剤、ヒュームドシリカ、安定剤、促進剤、色素、光反応開始剤系、または安定剤からなる群から選択される、１種類以上の添加剤類を更に含んでよい。前記重合性組成物は更に、１種類以上の充填剤類を含んでよい。
【００１２】
本発明は、キットも含む。当該キットの１つの可能な特性は、それが、混合して重合を開始させる２種類またはそれ以上のペースト類を含有してもよいことである。２種類またはそれ以上のペースト類を混合することで、従来から使用してきた粉末及び液体系とは対照的に、混和性が増大することがある。本発明のキットは、共にまたは別個の部分を含有する１種類以上のペースト類、即ち、バルビツル酸誘導体塩、非酸性重合性構成成分、及び／または酸性重合性構成成分を含んでもよい。前記キット類はまた通常、ペースト類の混合手段を含む。
【００１３】
本発明は、バルビツル酸誘導体塩、酸性化合物または酸性化合物への前駆体、及び銅化合物を含む、酸化還元反応開始剤系も含む。前記酸化還元反応開始剤系は、可視光増感剤を更に含んでよい。
【００１４】
別の態様では、本発明は、重合性組成物の硬化方法に関する。本方法は、バルビツル酸誘導体塩及び非酸性重合性構成成分を含む第１組成物を調製する工程と、酸性構成成分または酸性構成成分への前駆体を含む第２組成物を調製する工程と、前記第１及び第２組成物を共に混合する工程とからなる。幾つかの実施形態では、前記酸性構成成分または酸性組成物への前駆体は、重合性であってよい。
【００１５】
本発明のある種の実施形態は、水吸着剤構成成分、光開始剤、安定剤、ヒュームドシリカ、促進剤、または色素などの添加剤類を１種類以上含有する。その他の添加剤類もまた、ある種の実施形態にて存在してよい。ある種の実施形態は、１種類以上の充填剤類を含有することが可能である。
【００１６】
組成物は、１以上の利点を提供し得る。例えば、バルビツル酸誘導体類を含有する反応開始剤系によって硬化させた重合性組成物類は、通常、良好な色安定性及び機械的特性を示す。加えて、これらの配合物の硬化は、その他の酸化還元反応開始系と比較して、より少ない熱を生成する場合がある。バルビツル酸誘導体塩と非酸性重合性化合物との混合物によって実現可能な１つの利点は、長期間にわたり保存することになる前記混合物の安定性である。従来の配合物は、バルビツル酸誘導体類をモノマーと共に貯蔵することができなかったが、これは該混合物の重合が予定より早い段階で生じるためである。
【００１７】
本発明の別の見込まれる利点は、バルビツル酸誘導体塩と重合性構成成分とのペースト状安定混合物によって実現される改良された混和性である。従来の配合物は、バルビツル酸構成成分と重合性構成成分とを分離していたが、これは反応性によるものであって、バルビツル酸を粉末として導入していた。改良された混和性は、１種類の粉末と液体ではなくむしろ、２種類のペーストを混合することによって実現することが可能である。歯科医のためのより容易な取り扱いを提供するためには、本発明が歯科分野にて使用される場合、改良された混和性が望ましい。
【００１８】
本発明のその他の特徴、目的、及び利点は、以下の「発明を実施するための最良の形態」及び特許請求の範囲により明らかとなるであろう。
【００１９】
定義
端点による数の範囲の列挙には、その範囲内に包含されるすべての数（例えば１から５には、１、１．５、２、２．７５、３、３．８０、４、及び５）が含まれる。用語「含む」、「含有する」、または「なる」は、特徴の非排他的列挙を意味する。
【００２０】
本明細書及び添付の特許請求の範囲において使用されるとき、単数形「或る（ａ及びａｎ）」及び「その（ｔｈｅ）」は、その内容について別段のはっきりした指示がない限り、複数の指示対象を包含する。従って、例えば「化合物」を含有する組成物への言及は、２種以上の化合物の混合物を含む。同様に、用語「ａ」、「ａｎ」、「ｔｈｅ」、及び「ｏｎｅ」は、「少なくとも１つの」という意味に理解されるべきである。
【００２１】
本明細書及び添付の特許請求の範囲において使用されるとき、用語「または」は、その内容について別段のはっきりした指示がない限り、一般的に「及び／または」を包含する意味で用いられる。
【００２２】
用語「非酸性重合性」組成物は、酸官能性を有さないエチレン性不飽和化合物を含む。
【発明を実施するための最良の形態】
【００２３】
本発明は、象牙質、エナメル質、及び骨などの硬い表面を処理するために使用し得る組成物を提供する。前記組成物類は、ルーティングセメント、充填材、コアビルドアップ材料またはピット及び亀裂用シーラントとしての接着剤（例えば、歯科用接着剤）と共に使用することが可能である。前記組成物類はまた、自己粘着性としても処方することができ、かつ任意の追加の接着剤なしに、例えば、ルーティングセメント、充填材、コアビルドアップ材料として使用することができる。
【００２４】
本発明の組成物類は、所望により、充填剤類、水吸着剤類、ヒュームドシリカ類、可視光増感剤類、安定剤類及びその他の添加剤類を含有することができる。本明細書に記載される構成成分の様々な組み合わせが、本発明の組成物中にて使用することが可能である。
【００２５】
本発明の組成物類は、重合性構成成分を含有することもできる。１つの重合性組成物は、以下の成分、（Ａ）バルビツル酸誘導体塩、及び（Ｂ）酸官能性を有さないエチレン性不飽和化合物を含む。
【００２６】
本発明の組成物類としては、次の一般的構造を有するバルビツル酸誘導体塩が挙げられる。
【化３】
2009538978.tif 000002
【００２７】
本構造において、Ｒ１、Ｒ２及びＲ３（同一でも異なっていてもよい）は、次の水素、アルキル、置換アルキル、アルケニル、シクロアルキル、置換シクロアルキル、アリールアルキル、アリールまたは置換アリールラジカルから独立して選択される。Ｒ１、Ｒ２、及びＲ３には、塩素などのハロゲンラジカルまたはヒドロキシル基、アミノ基若しくはニトロ基もまた組み込まれてよい。
【００２８】
Ｒ１〜Ｒ３のラジカルのうち１つが非置換アルキルである場合、このラジカルは直鎖または分岐鎖であり得、例えば、１〜１８個の炭素原子、好ましくは１〜１０個の炭素原子、特に、１〜６個の炭素原子を含有することができる。低分子量アルキルラジカル類の例としては、メチル、エチル、プロピル、イソプロピル、ｎ−ブチル、ｔ−ブチル、イソブチル、ｎ−ペンチル、及びイソアミルが挙げられる。
【００２９】
Ｒ１〜Ｒ３のラジカルのうち１つが置換アルキルラジカルである場合、本ラジカルのアルキル部分は通常、非置換アルキルについて上で示した炭素原子数を有する。Ｒ１〜Ｒ３のラジカルのうち１つがアルコキシアルキルまたはアルコキシカルボニルアルキルである場合、アルコキシラジカルは通常、例えば、１〜５個の炭素原子を含有し、かつ最も一般的には、メチル、エチル、プロピル、イソプロピル、ｎ−ブチル、ｔ−ブチル、イソブチル、ｎ−ペンチル、またはイソアミルである。Ｒ１〜Ｒ３のラジカルのうち１つがハロアルキルである場合、ハロ部分は、フルオロ、クロロ、ブロモまたはヨードであると理解される。
【００３０】
Ｒ１〜Ｒ３のラジカルのうち１つがアルケニルである場合、それは通常、Ｃ３〜Ｃ５アルケニルラジカルであり、特にアリルである。
【００３１】
Ｒ１〜Ｒ３のラジカルのうち１つが非置換シクロアルキルである場合、それは通常、Ｃ４〜Ｃ７シクロアルキルラジカル、例えばシクロペンチルまたはシクロヘキシルである。Ｒ１〜Ｒ３のラジカルのうち１つが置換シクロアルキルである場合、それは通常、上で示したシクロアルキルラジカル類の１つであり、該シクロアルキルラジカル上には、単一または複数の置換基が備わっており、例えば、場合により、メチル、エチル、プロピル、ｎ−ブチルまたはイソブチル、フルオロ、クロロ、ブロモ、ヨードまたはＣ１〜Ｃ４アルコキシ、特にメトキシなどのＣ１〜Ｃ４アルキルである。Ｒ１〜Ｒ３のラジカルのうち１つがアリールまたはアラルキルである場合、それは通常、アリールとしてのフェニルまたはナフチルである。特に好適なアリールアルキルラジカル類は、ベンジル及びフェニルエチルである。
【００３２】
Ｒ１〜Ｒ３はまた、所望する場合、置換アリールラジカル類であってもよい。この場合、フェニル及びナフチルが好ましく、環置換基としてのＣ１〜Ｃ４アルキル、特にメチル、ハロゲンまたはＣ1〜Ｃ4アルコキシ、特にメトキシが好ましい。
【００３３】
Ｘは、酸素またはイオウである。
【００３４】
Ｙは、有機カチオンまたは無機カチオンであってもよい。前記無機カチオンは、カチオンＭ＋、Ｍ２＋、またはＭ３＋を提供することができる任意の金属Ｍであり得るが、これらに限定されない。好適な無機カチオン類としては、Ｌｉ、Ｎａ、Ｋ、Ｍｇ、Ｃａ、Ｓｒ、Ｂａ、Ａｌ、Ｆｅ、Ｃｕ、Ｚｎ、またはＬａのカチオン類が含まれる。
【００３５】
前記有機カチオンは、アンモニアまたは一級、二級若しくは三級アミン類から誘導されるカチオンであってもよい。一級、二級または三級アミン類の置換基類としては、アルキル、置換アルキル、アルケニル、シクロアルキル、置換シクロアルキル、アリールアルキル、アリール若しくは置換アリールまたはこれらの混合物が挙げられる。
【００３６】
好適な一級アミン類の例としては、メチルアミン、エチルアミン、プロピルアミン、イソプロピルアミン、ｎ−ブチルアミン、イソブチルアミン、第３ブチルアミン、ペンチルアミン、ヘキシルアミン、オクチルアミン、エタノールアミン、モノアリルアミン、シクロペンチルアミン、シクロヘキシルアミン、ベンジルアミン、フェニルエチルアミン、フェニルアミン、ナフチルアミンが挙げられる。
【００３７】
好適な二級アミン類の例としては、ジメチルアミン、ジエチルアミン、エチルメチルアミン、ジプロピルアミン、ジイソプロピルアミン、ジ−ｎ−ブチルアミン、ジイソブチルアミン、ジ−第３ブチルアミン、ジペンチルアミン、ジヘキシルアミン、ジオクチルアミン、ジエタノールアミン、ジアリルアミン、ジシクロペンチルアミン、ジシクロヘキシルアミン、ジベンジルアミン、ジフェニルエチルアミン、ジフェニルアミン、ジナフチルアミンが挙げられる。
【００３８】
好適な三級アミン類の例としては、トリメチルアミン、トリエチルアミン、トリプロピルアミン、トリイソプロピルアミン、トリ−ｎ−ブチルアミン、トリイソブチルアミン、トリ−第３ブチルアミン、トリペンチルアミン、トリヘキシルアミン、トリオクチルアミン、トリエタノールアミン、ジメチルエタノールアミン、Ｎ，Ｎ−ジメチルアミノエチルメタクリレート、トリアリルアミン、トリシクロペンチルアミン、トリシクロヘキシルアミン、トリベンジルアミン、トリフェニルエチルアミン、トリフェニルアミン、トリナフチルアミンが挙げられる。
【００３９】
上に列挙した１分子当たり１個の窒素原子を含有する一級、二級、または三級アミン類の例の他に、１分子当たり２個またはそれ以上の窒素原子を有するアミン化合物類（いわゆるポリアミン類）もまた、本発明に従って使用して、バルビツル酸誘導体類またはチオバルビツル酸誘導体類の有機塩類を調製することが可能である。好適なポリアミン類の例としては、エチレンジアミン、ジエチレントリアミン、トリエチレンテトラミン、１，６−ヘキサメチレンジアミン、ヒドラジン、１，３−及び１，４−フェニレンジアミン、１−アミノ−３−アミノメチル−３，５，５−トリメチルシクロヘキサン（＝イソホロンジアミン）、４，４’−ジフェニルメタンジアミン、ポリプロピレンオキシドに対応するアミノ官能性ポリエチレンオキシド（ジェファミン（Jeffamin）、Ｄ−シリーズとして知られている）が挙げられる。
【００４０】
バルビツル酸誘導体塩の調製は当該技術分野において既知であり、かつ実施例中に図示されている。
【００４１】
構成成分（Ａ）を製造するために使用してよいバルビツル酸誘導体類の例示的代表例を以下に挙げる：バルビツル酸、チオバルビツル酸、１，３，５−トリメチルバルビツル酸、１−フェニル−５−ベンジルバルビツル酸、１−ベンジル−５−フェニルバルビツル酸、１，３−ジメチルバルビツル酸、１，３−ジメチル−５−フェニルバルビツル酸、１−シクロヘキシル−５−エチルバルビツル酸、５−ラウリルバルビツル酸、５−ブチルバルビツル酸、５−アリルバルビツル酸、５−フェニルチオバルビツル酸、１，３−ジメチルチオバルビツル酸、トリクロロバルビツル酸、５−ニトロバルビツル酸、５−アミノバルビツル酸、及び５−ヒドロキシバルビツル酸。
【００４２】
本発明の組成物類としては、酸官能性を有さないエチレン性不飽和化合物類が挙げられる。これらの化合物類は重合性であり、かつモノマー類、オリゴマー類、またはポリマー類であってよい。
【００４３】
通常は、本発明の組成物は、化学的に重合可能である。これらの組成物類としては、重合性構成成分（例えば、エチレン性不飽和重合性構成成分）及びバルビツル酸誘導体の無機塩または有機塩（重合開始剤として作用し得る）が挙げられる。
【００４４】
一実施形態では、前記エチレン性不飽和構成成分としては、強靱性、接着性、硬化時間等の変更された特性を提供することができる、α，β−不飽和化合物類が挙げられる。α，β−不飽和化合物類を用いる場合、それらは好ましくは、非水溶性または水混和性であるが、水溶性または水分散性でもあり得る。非水溶性、水溶性、水混和性、または水分散性（メタ）クリレート類（即ち、アクリレート類及びメタクリレート類）、（メタ）クリルアミド類（即ち、アクリルアミド類及びメタクリルアミド類）、及びウレタン（メタ）クリレート類が好ましい。
【００４５】
実施例としては、モノ−、ジ−またはポリ−（メタ）クリレート類（即ち、アクリレート類及びメタクリレート類）例えば、メチル（メタ）クリレート、エチルアクリレート、イソプロピルメタクリレート、ｎ−ヘキシルアクリレート、ステアリルアクリレート、アリルアクリレート、グリセロールトリアクリレート、エチレングリコールジアクリレート、ジエチレングリコールジアクリレート、トリエチレングリコールジメタクリレート、１，３−プロパンジオールジ（メタ）クリレート、トリメチロールプロパントリアクリレート、１，２，４−ブタントリオールトリメタクリレート、１，４−シクロヘキサンジオールジアクリレート、ペンタエリスリトールテトラ（メタ）クリレート、ソルビトールヘキサアクリレート、テトラヒドロフルフリル（メタ）クリレート、ビス［１−（２−アクリロキシ）］−ｐ−エトキシフェニルジメチルメタン、ビス［１−（３−アクリロキシ−２−ヒドロキシ）］−ｐ−プロポキシフェニルジメチルメタン、エトキシ化ビスフェノールＡジ（メタ）アクリレート、及びトリスヒドロキシエチル−イソシアヌレートトリメタクリレート；（メタ）アクリルアミド（即ち、アクリルアミド及びメタクリルアミド）例えば、（メタ）アクリルアミド、メチレンビス−（メタ）クリルアミド、及びジアセトン（メタ）クリルアミド；ウレタン（メタ）クリレート類、ポリエチレングリコール類のビス−（メタ）クリレート類（好ましくは、分子量２００〜５００）、米国特許第４，６５２，２７４号（ボッチャー（Boettcher）ら）に記載されているような、アクリル化されたモノマー類の共重合性混合物、米国特許第４，６４２，１２６号（ザドール（Zador）ら）に記載されているような、アクリル化されたオリゴマー類、及び米国特許第４，６４８，８４３号（ミトラ（Mitra））に開示されているもののような、ポリ（エチレン部が不飽和の）カルバモイルイソシアヌレート類、及びビニル化合物例えば、スチレン、ジアリルフタレート、ジビニルサクシネート、ジビニルアジパート及びジビニルフタレートが挙げられるが、これらに限定されない。他の好適なフリーラジカル重合化合物としては、例えば、ＰＣＴ国際公開特許ＷＯ−００／３８６１９（グーゲンベルガー（Guggenberger）ら）、ＰＣＴ国際公開特許ＷＯ−０１／９２２７１（ヴァインマン（Weinmann）ら）、ＰＣＴ国際公開特許ＷＯ−０１／０７４４４（グーゲンベルガー（Guggenberger）ら）、ＰＣＴ国際公開特許ＷＯ−００／４２０９２（グーゲンベルガー（Guggenberger）ら）に開示されているようなシロキサン官能性（メタ）クリレート類、例えば、米国特許第５，０７６，８４４号（フォック（Fock）ら）、米国特許第４，３５６，２９６号（グリフィス（Griffith）ら）、欧州特許公開第０３７３３８４号（ヴァーゲンクネヒト（Wagenknecht）ら）、欧州特許公開第０２０１０３１号（ライナーズ（Reiners）ら）、及び欧州特許公開第０２０１７７８号（ライナーズ（Reiners）ら）に開示されているようなフルオロポリマー官能性（メタ）クリレート類が挙げられる。所望する場合、２つ以上のフリーラジカル重合性化合物の混合物を使用することが可能である。
【００４６】
前記重合性構成成分は、ヒドロキシル基及びフリーラジカル活性官能基を１つの分子内に含有していてもよい。このような物質の例としては、２−ヒドロキシエチル（メタ）クリレート及び２−ヒドロキシプロピル（メタ）クリレート；グリセロールモノ−またはジ−（メタ）クリレート；トリメチロールプロパンモノ−またはジ−（メタ）クリレート；ペンタエリスリトールモノ−、ジ−またはトリ−（メタ）クリレート；ソルビトールモノ−、ジ−、トリ−、テトラ−、またペンタ−（メタ）クリレート；及び２，２−ビス［４−（２−ヒドロキシ−３−メタクリロキシプロポキシ）フェニル］プロパンなどのヒドロキシアルキル（メタ）クリレート類が挙げられる。
【００４７】
好適なエチレン性不飽和化合物類はまた、多種多様な市販の供給元、例えばシグマ−アルドリッチ社（Sigma-Aldrich）（ミズーリ州セントルイス）、及びローム＆テック社（Rohm and Tech, Inc.）（ドイツ・ダルムシュタット）から入手可能である。更に好適な単官能性及び多官能性アクリレート類及びメタクリレート類、及び更なるエチレン性不飽和化合物については、Ｇ．ウエブスター（G. Webster）編、「コーティング、インク及び塗料のためのＵＶ＆ＥＢ形成についての化学及び技術（Chemistry & Technology of UV & EB Formulation for Coatings, Inks and Paints）」第２巻「プレポリマー及び反応性希釈剤類（Prepolymers and Reactive Diluents）」（Ｊ．ワイリー・アンド・サンズ（J. Wiley and Sons）（チチェスター（Chichester）、ニューヨーク（N.Y.）、ワインハイム（Weinheim）、ブリスベン（Brisbane）、トロント（Toronto）、シンガポール（Singapore））刊、１９９７年）にもまた記載されている。必要であれば、α，β−不飽和化合物類の混合物を使用できる。
【００４８】
有用なエチレン性不飽和化合物類のその他の例としては、アクリル酸エステル類、メタクリル酸エステル類、ヒドロキシ官能性アクリル酸エステル類、ヒドロキシ官能性メタクリル酸エステル類、及びこれらの組み合わせが挙げられる。
【００４９】
通常は、本発明の組成物は、所望の硬化または硬化速度、及び硬化に続く所望の全体的な性質を提供するための十分な量のエチレン系不飽和構成成分を含む。
【００５０】
前記重合性組成物は更に、酸官能性を有するエチレン性不飽和化合物も含む。それゆえに、本発明の一実施形態では、前記重合性組成物は、以下の成分：（Ａ）バルビツル酸誘導体塩と、（Ｂ）酸官能性を有さないエチレン性不飽和化合物と、（Ｃ）酸官能性を有するエチレン性不飽和化合物とを含む。
【００５１】
バルビツル酸誘導体の無機塩または有機塩を活性化することによって処方物の重合を開始させるために、酸官能性を有するエチレン性不飽和化合物を使用することができる。本活性化は、ペーストまたは液体混合物（バルビツル酸誘導体の無機塩または有機塩及び酸官能性を有さないエチレン性不飽和化合物で構成されている）と、酸官能性を有するエチレン性不飽和化合物を含むペーストまたは液体混合物とを混合することによって行うことが可能である。無機塩または有機塩と混合及び接触させることによって、酸官能性を有する前記エチレン性不飽和化合物は、バルビツル酸誘導体の無機塩または有機塩を活性化する。バルビツル酸誘導体の無機塩または有機塩の活性化は、エチレン性不飽和化合物類の重合を開始させる。
【００５２】
本明細書で使用する時、「酸官能性を有するエチレン性不飽和化合物」とは、エチレン性不飽和、酸及び／または酸前駆体官能性を有するモノマー類、オリゴマー類、及びポリマー類を含むことを意味する。酸−前駆体官能基としては、例えば、無水物類、酸ハロゲン化物類、及びピロホスフェート類が挙げられる。
【００５３】
好適な酸官能性を有するエチレン性不飽和化合物としては、例えば、ヒドロキシエチル（メタ）クリレート、（例えば、ＨＥＭＡ）ホスフェート類、ビス（（メタ）クリルオキシエチル）ホスフェート、（（メタ）クリルオキシプロピル）ホスフェート、ビス（（メタ）クリルオキシプロピル）ホスフェート、ビス（（メタ）クリルオキシ）プロピルオキシホスフェート、（メタ）クリルオキシヘキシルホスフェート、ビス（（メタ）クリルオキシヘキシル）ホスフェート、（メタ）クリルオキシオクチルホスフェート、ビス（（メタ）クリルオキシオクチル）ホスフェート、（メタ）クリルオキシデシルホスフェート、ビス（（メタ）クリルオキシデシル）ホスフェート、α，β−不飽和酸性化合物類、例えば、グリセロールホスフェートモノメタクリレート類、グリセロールホスフェートジメタクリレート類、カプロラクトンメタクリレートホスフェート、クエン酸ジ−またはトリ−メタクリレート類、ポリ（メタ）クリレート化オリゴマレイン酸、ポリ（メタ）クリレート化ポリマレイン酸、ポリ（メタ）クリレート化ポリ（メタ）クリル酸、ポリ（メタ）クリレート化ポリカルボキシル−ポリホスホン酸、ポリ（メタ）クリレート化ポリクロロリン酸、ポリ（メタ）クリレート化ポリスルホン酸、ポリ（メタ）クリレート化ポリホウ酸、及びこれらの組み合わせが挙げられる。また、不飽和炭酸類のモノマー類、オリゴマー類、及びポリマー類、例えば、（メタ）クリル酸類、芳香族（メタ）クリレート化酸類、（例えば、メタクリレート化トリメリット酸）、及びこれらの無水物類を使用することが可能である。幾つかの実施形態においては、本発明の組成物は、少なくとも１つのＰ−ＯＨ部分を有する酸官能性を有するエチレン性不飽和化合物が挙げられる。
【００５４】
これら化合物のあるものは、例えば、イソシアナトアルキル（メタ）クリレート類とカルボン酸との間の反応物として得られる。酸官能性及びエチレン系不飽和構成成分の両方を有するこの種の追加の化合物は、米国特許第４，８７２，９３６号（エンゲルブレヒト（Engelbrecht））及び同第５，１３０，３４７号（ミトラ（Mitra））に記載されている。エチレン系不飽和部分及び酸部分の両方を含有する多種多様のこのような化合物を使用することが可能である。所望する場合、このような化合物の混合物を使用することが可能である。
【００５５】
追加の酸官能性を有するエチレン性不飽和化合物としては、例えば、米国特許公開公報第２００４／０２０６９３２号（アブュールヤマン（Abuelyaman））に開示されているような重合性ビスホスホン酸類；ＡＡ：ＩＴＡ：ＩＥＭ（例えば、米国特許第５，１３０，３４７号（ミトラ（Mitra））の実施例１１に記載されているように、ＡＡ：ＩＴＡコポリマーを十分な２−イソシアナトエチルメタクリレートと反応させ、前記コポリマーの酸基部分をペンダントメタクリレート基に変換することにより調製されるペンダントメタクリレートを有するアクリル酸：イタコン酸コポリマー）；及び、米国特許第４，２５９，０７５号（ヤマウチ（Yamauchi）ら）、米国特許第４，４９９，２５１号（オムラ（Omura）ら）、米国特許第４，５３７，９４０号（オムラ（Omura）ら）、米国特許第４，５３９，３８２号（オムラ（Omura）ら）、米国特許第５，５３０，０３８号（ヤマモト（Yamamoto）ら）、米国特許第６，４５８，８６８号（オカダ（Okada）ら）、及び欧州特許出願公開第７１２，６２２号（トクヤマ社（Tokuyama Corp.））及び欧州特許出願公開第１，０５１，９６１号（クラレ社（Kuraray Co., Ltd.））に記載されているようなものが挙げられる。
【００５６】
その他の実施形態においては、前記組成物類は、酸、またはエチレン系不飽和官能性基を有さない酸への前駆体を含有してよい。好適な酸性基類の例は、カルボン酸残基類、亜リン酸（例えば、リン酸、ホスホン酸、ホスフィン酸）残基類、イオウ酸（例えば、硫酸類、スルホン酸類、スルフィン酸類）残基類及びホウ酸残基類である。前記酸残基類は、自由な形態にて入手可能であるが、例えば、無水物類、酸ハロゲン化物類またはピロホスフェート類などの誘導体化された形態でも入手可能である。好適な酸類または酸前駆体類としては、酢酸、無水酢酸、塩化酢酸、プロピオン酸、クエン酸、安息香酸、安息香酸クロライド、ポリカルボン酸、リン酸、ポリホスホン酸、硫酸、ベンゼンスルフィン酸、トルエンスルフィン酸、ベンゼンスルホン酸、トルエンスルホン酸、及びポリスルホン酸が挙げられる。
【００５７】
化学重合性組成物類は、追加の酸化還元硬化系を含んでもよい。樹脂系（例えば、エチレン性不飽和構成成分）の重合を開始させることが可能なフリーラジカルを生成するために、還元剤及び酸化剤は、通常、互いに反応するか、ないしは別の方法で協働する。この種類の硬化は、暗反応である。即ち、光の存在に依存せずかつ光が存在しない状態下で進行可能である。通常は、前記還元剤及び酸化剤は、典型的な歯科用条件下での保存及び使用が可能なだけの十分な保管安定性があり、望ましくない着色が無く、かつ、前記樹脂系と十分に混和性であり、重合性組成物の他の構成成分へ容易に溶解可能で（同時にそこから分離しないようなもので）ある。
【００５８】
有用な還元剤類としては、米国特許第５，５０１，７２７号（ワング（Wang）ら）に記載されているようなアスコルビン酸、アスコルビン酸誘導体類、及び金属錯体アスコルビン酸化合物；アミン類、特に三級アミン類、例えば、４−第３ブチルメチルアニリン；芳香族スルフィン酸塩類、例えば、ｐ−トルエンスルフィン酸塩類及びベンゼンスルフィン酸塩類；チオ尿素類、例えば、１−エチル−２−チオ尿素、テトラエチルチオ尿素、テトラメチルチオ尿素、１，１−ジブチルチオ尿素、及び１，３−ジブチルチオ尿素；及びこれらの混合物が挙げられる。他の二級還元剤類としては、塩化コバルト（ＩＩ）、塩化第一鉄、硫酸第一鉄、ヒドラジン、ヒドロキシルアミン（酸化剤の選択に依存する）、亜ジチオン酸塩または亜硫酸塩アニオンの塩類、及びこれらの混合物を挙げてもよい。好ましくは、前記還元剤はアミンである。
【００５９】
好適な酸化剤はまた、当業者によく知られており、過硫酸及びその混合物、例えば、ナトリウム、カリウム、アンモニウム、セシウム、及びアルキルアンモニウム塩類が挙げられるが、これらに限定するものではない。追加の酸化剤類としては、過酸化物類、例えば、過酸化ベンゾイル類、ヒドロペルオキシド類、例えば、クミルヒドロペルオキシド、ｔ−ブチルヒドロペルオキシド、及びアミルヒドロペルオキシド、及び遷移金属の塩類、例えば塩化コバルト（ＩＩＩ）及び塩化第二鉄、硫酸セリウム（ＩＶ）、過ホウ酸及びそれらの塩類、過マンガン酸及びその塩類、過リン酸及びその塩類、及びこれらの混合物が挙げられる。
【００６０】
複数の酸化剤または複数の還元剤を使用することが望ましい場合がある。少量の遷移金属化合物を添加して、酸化還元硬化速度を速めてもよい。幾つかの実施形態では、米国特許公開公報第２００３／０１９５２７３号（ミトラ（Mitra）ら）に記載されているような重合性組成物の安定性を高めるために、二級イオン性塩を包含することが好ましい場合がある。
【００６１】
前記還元剤及び酸化剤は、適切なフリーラジカル反応速度を得るのに十分な量で存在する。これは、任意の充填剤を除く、重合性組成物のすべての成分を混ぜ合わせることにより、及び硬化した大部分が得られたか否かを観察することにより、評価することができる。
【００６２】
前記還元剤または酸化剤は、米国特許第５，１５４，７６２号（ミトラ（Mitra）ら）に記載されている様に、マイクロカプセル化することができる。これは、一般に重合性組成物の貯蔵安定性を高め、かつ必要であれば、前記還元剤及び酸化剤を共にパッケージングすることを可能にする。例えば、カプセル化用材料を適切に選択することにより、前記酸化剤及び還元剤を酸官能性構成成分及び任意の充填剤と共に混ぜ合わせ、安定した保管状態に維持することができる。同様に、非水溶性カプセル化用材料を適切に選択することにより、前記酸化剤及び還元剤をＦＡＳガラス及び水と共に混ぜ合わせ、安定した保管状態に維持することができる。
【００６３】
酸化還元硬化系は、他の硬化系、例えば米国特許第５，１５４，７６２号（ミトラ（Mitra）ら）に記載されているような光重合性組成物と混ぜ合わせることができる。
【００６４】
ある実施態様においては、前記組成物類は光重合可能であり、即ち、前記組成物類は、化学線の照射により、フリーラジカル重合性組成物の重合（または硬化）を開始する光開始剤（即ち、光反応開始剤系）を含有する。
【００６５】
光重合性組成物類は、１以上のエチレン部が不飽和基を有するモノマー、オリゴマー、及びポリマーを包含し得るフリーラジカル活性官能基を有する化合物類を包含してよい。少なくとも１つのエチレン系不飽和結合を含有しかつ付加重合可能である。このようなフリーラジカル重合性化合物としては、モノ−、ジ−またはポリ−（メタ）クリレート類（即ち、アクリレート類及びメタクリレート類）例えば、メチル（メタ）クリレート、エチルアクリレート、イソプロピルメタクリレート、ｎ−ヘキシルアクリレート、ステアリルアクリレート、アリルアクリレート、グリセロールトリアクリレート、エチレングリコールジアクリレート、ジエチレングリコールジアクリレート、トリエチレングリコールジメタクリレート、１，３−プロパンジオールジ（メタ）クリレート、トリメチロールプロパントリアクリレート、１，２，４−ブタントリオールトリメタクリレート、１，４−シクロヘキサンジオールジアクリレート、ペンタエリスリトールテトラ（メタ）クリレート、ソルビトールヘキサアクリレート、テトラヒドロフルフリル（メタ）アクリレート、ビス［１−（２−アクリロキシ）］−ｐ−エトキシフェニルジメチルメタン、ビス［１−（３−アクリロキシ−２−ヒドロキシ）］−ｐ−プロポキシフェニルジメチルメタン、エトキシ化ビスフェノールＡジ（メタ）クリレート、及びトリスヒドロキシエチル−イソシアヌレートトリメタクリレート；（メタ）クリルアミド類（即ち、アクリルアミド類及びメタクリルアミド類）例えば、（メタ）クリルアミド、メチレンビス−（メタ）クリルアミド、及び、ジアセトン（メタ）クリルアミド；ウレタン（メタ）クリレート類；ポリエチレングリコール類のビス−（メタ）クリレート類（好ましくは、分子量２００〜５００）、米国特許第４，６５２，２７４号（ボッチャー（Boettcher）ら）に記載されているような、アクリレート化されたモノマー類の共重合可能混合物、米国特許第４，６４２，１２６号（ザドール（Zador）ら）に記載されているような、アクリレート化されたオリゴマー類、及び、米国特許第４，６４８，８４３号（ミトラ（Mitra））に開示されているもののような、ポリ（エチレン部が不飽和の）カルバモイルイソシアヌレート類；ビニル化合物類、例えばスチレン、ジアリルフタレート、ジビニルサクシネート、ジビニルアジパート及びジビニルフタレートが挙げられる。他の好適なフリーラジカル重合性化合物としては、例えば、ＰＣＴ国際公開特許００／３８６１９（グーゲンベルガー（Guggenberger）ら）、ＰＣＴ国際公開特許０１／９２２７１（ヴァインマン（Weinmann）ら）、ＰＣＴ国際公開特許０１／０７４４４（グーゲンベルガー（Guggenberger）ら）、ＰＣＴ国際公開特許００／４２０９２（グーゲンベルガー（Guggenberger）ら）に開示されているようなシロキサン官能性（メタ）クリレート類、例えば、米国特許第５，０７６，８４４号（フォック（Fock）ら）、米国特許第４，３５６，２９６号（グリフィス（Griffith）ら）、欧州特許公開第０３７３３８４号（ヴァーゲンクネヒト（Wagenknecht）ら）、欧州特許公開第０２０１０３１号（ライナーズ（Reiners）ら）、及び欧州特許公開第０２０１７７８号（ライナーズ（Reiners）ら）に開示されてい��ようなフルオロポリマー官能性（メタ）クリレート類が挙げられる。所望する場合、２つ以上のフリーラジカル重合性化合物の混合物を使用することが可能である。
【００６６】
前記重合性構成成分は、ヒドロキシル基類及びラジカル活性官能基を１つの分子内に含有していてもよい。このような物質の例としては、ヒドロキシアルキル（メタ）クリレート類、例えば、２−ヒドロキシエチル（メタ）クリレート及び２−ヒドロキシプロピル（メタ）クリレート；グリセロールモノ−またはジ−（メタ）クリレート；トリメチロールプロパンモノ−またはジ−（メタ）クリレート；ペンタエリスリトールモノ−、ジ−またはトリ−（メタ）クリレート；ソルビトールモノ−、ジ−、トリ−、テトラ−、またペンタ−（メタ）クリレート；及び２，２−ビス［４−（２−ヒドロキシ−３−メタクリロキシプロポキシ）フェニル］プロパンが挙げられる。好適なエチレン性不飽和化合物はまた、多種多様な民間の供給元、例えばシグマ−アルドリッチ社（Sigma-Aldrich）（セントルイス）から入手可能である。更に好適な単官能性及び多官能性アクリレート類及びメタクリレート類、及び更なるエチレン性不飽和化合物については、Ｇ．ウエブスター（G. Webster）編、「コーティング、インク及び塗料のためのＵＶ＆ＥＢ形成についての化学及び技術（Chemistry & Technology of UV & EB Formulation for Coatings, Inks and Paints）」第２巻「プレポリマー及び反応性希釈剤類（Prepolymers and Reactive Diluents）」（Ｊ．ワイリー・アンド・サンズ（J. Wiley and Sons）（チチェスター（Chichester）、ニューヨーク（N.Y.）、ワインハイム（Weinheim）、ブリスベン（Brisbane）、トロント（Toronto）、シンガポール（Singapore））刊、１９９７年）にもまた記載されている。必要であれば、エチレン性不飽和化合物の混合物を使用できる。
【００６７】
ラジカル光重合性組成物を重合させるための好適な光反応開始剤（即ち、１以上の化合物を包含する光反応開始剤系）としては、２元系及び３元系が挙げられる。典型的３元光反応開始剤類としては、米国特許第５，５４５，６７６号（パラゾット（Palazzotto）ら）に記載されているような、ヨードニウム塩、光増感剤、及び電子供与体化合物が挙げられる。好適なヨードニウム塩類としては、ジアリールヨードニウム塩類、例えば、ジフェニルヨードニウムクロライド、ジフェニルヨードニウムヘキサフルオロホスフェート、ジフェニルヨードニウムテトラフルオロボレート、及びトリクミルヨードニウムテトラキス（ペンタフルオロフェニル）ボレートが挙げられる。好適な光増感剤は、約４００ｎｍ〜約５２０ｎｍ（好ましくは、約４５０ｎｍ〜約５００ｎｍ）の範囲内のいくらかの光を吸収するモノケトン類及びジケトン類である。特に好適な化合物としては、約４００ｎｍ〜約５２０ｎｍ（更により好ましくは、約４５０ｎｍ〜約５００ｎｍ）の範囲にあるいくらかの光を吸収するα−ジケトン類が挙げられる。実施例としては、カンファーキノン、ベンジル、フリル、３，３，６，６−テトラメチルシクロヘキサンジオン、フェナントラキノン、１−フェニル−１，２−プロパンジオン、及びその他の１−アリール−２−アルキル−１，２−エタンジオン類、及び環状α−ジケトン類が挙げられる。好適な電子供与体化合物としては、置換アミン類、例えば、エチルジメチルアミノベンゾエートが挙げられる。
【００６８】
フリーラジカル光重合性組成物を重合するために好適な他の光反応開始剤としては、典型的に約３８０ｎｍ〜約１２００ｎｍの範囲の有効波長を有するホスフィンオキシドの部類が挙げられる。約３８０ｎｍ〜約４５０ｎｍの範囲の有効波長を備えたホスフィンオキシドフリーラジカル開始剤の例としては、米国特許第４，２９８，７３８号（レヒトケン（Lechtken）ら）、米国特許第４，３２４，７４４号（レヒトケン（Lechtken）ら）、米国特許第４，３８５，１０９号（レヒトケン（Lechtken）ら）、米国特許第４，７１０，５２３号（レヒトケン（Lechtken）ら）、及び米国特許第４，７３７，５９３号（エルリッヒ（Ellrich）ら）、米国特許第６，２５１，９６３号（コーラー（Kohler））；欧州特許出願公開第０１７３５６７Ａ２号（イン（Ying））に記載されるもののようなアシル及びビスアシルホスフィンオキシド類が挙げられる。
【００６９】
約３８０ｎｍ超〜約４５０ｎｍの範囲の波長を浴びた場合に、フリーラジカル反応開始が可能な市販のホスフィンオキシド光反応開始剤としては、ビス（２，４，６−トリメチルベンゾイル）−フェニルホスフィンオキシド（イルガキュア（IRGACURE）８１９、チバ・スペシャルティ・ケミカルズ社（Ciba Specialty Chemicals）（ニューヨーク州、タリータウン））、ビス（２，６−ジメトキシベンゾイル）−（２，４，４−トリメチルペンチル）ホスフィンオキシド（ＣＧＩ４０３、チバ・スペシャルティ・ケミカルズ社（Ciba Specialty Chemicals）、ビス（２，６−ジメトキシベンゾイル）−２，４，４−トリメチルペンチルホスフィンオキシドと２−ヒドロキシ−２−メチル−１−フェニルプロパン−１−オンとの２５：７５（重量比）混合物（イルガキュア（IRGACURE）１７００、チバ・スペシャルティ・ケミカルズ社（Ciba Specialty Chemicals）、ビス（２，４，６−トリメチルベンゾイル）フェニルホスフィンオキシドと２−ヒドロキシ−２−メチル−１−フェニルプロパン−１−オンとの１：１（重量比）混合物（ダロキュア（DAROCUR）４２６５、チバ・スペシャルティ・ケミカルズ社（Ciba Specialty Chemicals）、及びエチル−２，４，６−トリメチルベンゾイルフェニルホスフィネート（ルシリン（LUCIRIN）ＬＲ８８９３Ｘ、ＢＡＳＦ社（ノースカロライナ州、シャーロット））が挙げられる。
【００７０】
通常は、ホスフィンオキシド反応開始剤は、光重合性組成物内に、触媒として有効な量、例えば、当該組成物の総重量を基準として、０．１重量％〜５．０重量％にて存在する。
【００７１】
三級アミン還元剤類を、アシルホスフィンオキシドと組み合わせて使用してもよい。本発明で有用な三級アミンの一例としては、エチル−４−（Ｎ，Ｎ−ジメチルアミノ）ベンゾエート及びＮ，Ｎ−ジメチルアミノエチルメタクリレートが挙げられる。存在する場合、前記アミン還元剤は、該組成物の総重量を基準として、０．１重量％〜５．０重量％の量で光重合性組成物中に存在する。その他の反応開始剤の有用な量は、当業者には周知である。
【００７２】
前記重合性組成物は更に、１種類以上の充填剤類を含んでよい。充填剤は、多くの場合超微粒子状である。前記充填剤は、単峰性（unimodial）または複峰性（polymodial）（例えば、二峰性）の粒子寸法分布を有することができる。通常は、充填剤の最大粒径（粒子の最大寸法、典型的には直径）は、約２０マイクロメートル未満、より典型的には約１０マイクロメートル未満、最も典型的には約５マイクロメートル未満である。通常は、充填剤の平均粒径は、約０．１マイクロメートル未満、より典型的には約０．０７５マイクロメートル未満である。
【００７３】
充填剤は、無機物質であり得る。それはまた、前記樹脂系（即ち、硬化性構成成分）に不溶性の架橋型有機物質であり得、かつ所望により無機充填剤で充填することもできる。歯科用途にて使用する場合、充填剤は、いずれにせよ無毒でかつ口内で用いるのに好適でなければならない。前記充填剤は、放射線不透過性または放射線透過性であり得る。前記充填剤は典型的には、実質的に水に不溶性である。
【００７４】
好適な無機充填剤の例としては、石英（即ち、シリカ、ＳｉＯ２）；窒化物（例えば、窒化ケイ素）；Ｚｒ、Ｓｒ、Ｃｅ、Ｓｂ、Ｓｎ、Ｂａ、Ｚｎ、及びＡｌから誘導されるガラス及び充填剤；長石；ボロシリケートガラス；カオリン；タルク；ジルコニア；チタニア；低モース硬度充填剤、例えば、米国特許第４，６９５，２５１号（ランドクレブ（Randklev））に記載されているようなもの；サブミクロンのシリカ粒子（例えば、商品名アエロジル（デグサ社（Degussa Corp）（オハイオ州、アクロン）からの「ＯＸ５０」、「１３０」、「１５０」及び「２００」シリカ、キャボット社（Cabot Corp.）（イリノイ州、タスコラ）からのＣＡＢ−Ｏ−ＳＩＬＭ５シリカを含む）にて入手可能なもののような発熱性シリカ）を含む、天然素材の物質または合成された物質であるが、これらに限定されるものではない。好適な有機充填剤粒子の例としては、充満粉砕または非充満粉砕のポリカーボネート類、ポリメタクリレート類、ポリエポキシド類が挙げられる。
【００７５】
好適な非酸反応性（non-acid-reactive）充填剤粒子類は、石英（即ち、シリカ）、サブミクロンのシリカ、ジルコニア、サブミクロンのジルコニア、及び米国特許第４，５０３，１６９号（ランドクレブ（Randklev））に記載されているような種類の非ガラス質の微小粒子である。これら非酸反応性（non-acid-reactive）充填剤の混合物は更に、有機及び無機の物質から調製される混合充填剤でもよい。
【００７６】
前記充填剤は更に、酸反応性（acid-reactive）充填剤であってもよい。好適な酸反応性充填剤としては、金属酸化物類及び水酸化物類、ガラス類、及び金属塩類が挙げられる。典型的な金属酸化物としては、酸化バリウム、酸化カルシウム、酸化マグネシウム、及び酸化亜鉛が挙げられる。典型的なガラスとしては、ホウ酸ガラス、リン酸ガラス、及びフルオロアルミノシリケート（「ＦＡＳ」）ガラスが挙げられる。ＦＡＳガラスが特に好ましい。前記ガラスは更に、典型的には、十分な溶離性フッ化物イオンを含有し、これにより前記の硬化した組成物が抗齲蝕性を有する。前記ガラスは、フッ化物、アルミナ、及び他のガラス形成成分を含有する溶解物から、ＦＡＳガラス製造技術における当業者によく知られている技術を使用して調製することができる。ＦＡＳガラスは、通常、十分に超微粒子状の粒子形態であるため、他の構成成分と都合良く混合でき、得られた混合物が口内で使用される場合、良好に機能するであろう。
【００７７】
一般に、前記ＦＡＳガラスの平均粒径（典型的には直径）は、例えば、沈殿分析器を使用して測定した場合、約１２マイクロメートル以下、典型的には約１０マイクロメートル以下、より典型的には約５マイクロメートル以下である。好適なＦＡＳガラス類は、当業者によく知られており、かつ多種多様な民間の供給元から入手可能であり、多くは、商品名ヴィトレマー（VITREMER）、ヴィトレボンド（VITREBOND）、リリイ・Ｘ・ルーティング（RELY X LUTING）・セメント、リリイ・Ｘ・ルーティング（RELY X LUTING）・プラス・セメント、フォタック−フィル（PHOTAC-FIL）クイック、ケタック−モラー（KETAC-MOLAR）、ケタック−フィル（KETAC-FIL）プラス（３Ｍ  ＥＳＰＥ歯科用製品（ミネソタ州、セントポール））、フジＩＩ  ＬＣ及びフジ  ＩＸ（Ｇ−Ｃデンタル工業社（G-C Dental Industrial Corp.）（日本、東京））、及びＣＨＥＭＦＩＬ・スペリオール（Superior）（デンツプライ社（Dentsply International）、（ペンシルベニア州、ヨーク））の市販のものなど、現在利用可能なガラス・アイオノマー・セメント内に見出される。所望する場合、充填剤の混合物を使用することが可能である。
【００７８】
充填剤及び樹脂間の結合を高めるために、前記充填剤粒子の表面を更に、カップリング剤で処理することができる。好適なカップリング剤の使用は、γ−メタクリロイルオキシプロピルトリメトキシシラン、γ−メルカプトプロピルトリエトキシシラン、γ−アミノプロピルトリメトキシシラン、などを包含する。特定の実施形態では、シラン処理ジルコニア−シリカ（ＺｒＯ２−ＳｉＯ２）充填剤、シラン処理シリカ充填剤、シラン処理ジルコニア充填剤、及びこれらの組み合わせが、特に好ましい。
【００７９】
他の好適な充填剤は、米国特許第６，３８７，９８１（チャン（Zhang）ら）及び米国特許第６，５７２，６９３号（ウー（Wu）ら）、及びＰＣＴ国際公開特許ＷＯ０１／３０３０５（チャンら）、ＷＯ０１／３０３０６（ウィンディッシュ（Windisch）ら）、ＷＯ０１／３０３０７（チャンら）、及びＷＯ０３／０６３８０４（ウーら）に開示されている。これらの参考文献に記載されている充填剤構成成分としては、ナノサイズシリカ粒子、ナノサイズ金属酸化物粒子、及びこれらの組み合わせが挙げられる。またナノ充填剤は、米国公開特許出願１０／８４７，７８１（カンガス（Kangas）ら）；同１０／８４７，７８２（コルブ（Kolb）ら）；同１０／８４７，８０３（クライグ（Craig）ら）；及び同１０／８４７，８０５（ブッダ（Budd）ら）にも記載されており、これら４件、全ては２００４年５月１７日に出願されている。
【００８０】
幾つかの実施形態（例えば、組成物が歯科用接着剤である場合）では、前記組成物類は、好ましくは、該組成物の全重量を基準にして、少なくとも約１重量％、より好ましくは少なくとも約２重量％、最も好ましくは少なくとも約５重量％の充填剤を含む。このような実施形態では、本発明の組成物は該組成物の総重量を基準として、好ましくは最大で約４０重量％、より好ましくは最大で約２０重量％、最も好ましくは最大で約１５重量％の充填剤を含む。
【００８１】
他の実施形態（例えば、組成物が歯科修復材または歯科矯正用接着剤である）において、本発明の組成物は、組成物の総重量を基準として、好ましくは少なくとも約４０重量％、より好ましくは少なくとも約４５重量％、最も好ましくは少なくとも約５０重量％の充填剤を含む。そのような実施形態において、本発明の組成物は、組成物の総重量を基準として、好ましくは約９０重量％以下、より好ましくは約８０重量％以下、さらにより好ましくは約７０重量％以下の充填剤、最も好ましくは約５０重量％以下の充填剤を含む。
【００８２】
任意に、本発明の組成物は、溶媒類（例えば、水、アルコール類（例えば、プロパノール、エタノール）、ケトン類（例えば、アセトン、メチルエチルケトン）、エステル類（例えば、酢酸エチル）、及び他の非水溶媒類（例えば、ジメチルホルムアミド、ジメチルアセトアミド、ジメチルスルホキシド、１−メチル−２−ピロロリジノン））を含有してよい。
【００８３】
所望する場合、本発明の組成物は、添加剤類を含有することができる。好適な添加剤類及びそれらの機能については、例えば、Ｐ．ナネッティ（P.Nanetti）著、「Ｌａｃｋｒｏｈｓｔｏｆｆｋｕｎｄｅ」（Ｖｉｎｃｅｎｔｚ  Ｖｅｒｌａｇ（ハノーバー）刊、１９９７年）に記載されている。添加剤類の例としては、インジケーター類、染料類、顔料類、阻害剤類、促進剤類、粘度調整剤類、保湿剤類、乳化剤類、酒石酸、キレート剤類、緩衝剤類、安定剤類、及び当業者には明白である他の類似成分類が挙げられる。更に、薬剤または他の治療用物質を、任意に前記組成物に添加することができる。例としては、フッ化物供給源、増白剤類、抗カリエス剤類（例えば、キシリトール）、無機成分補給剤類（例えば、リン酸カルシウム化合物）、酵素類、気分転換剤類、麻酔剤類、凝固剤類、酸中和剤類、化学療法剤類、免疫反応調整剤類、チキソトロープ類、ポリオール類、抗炎症剤類、抗菌剤類、抗カビ剤類、口内乾燥処理剤、減感剤類、など、多くの場合、歯科用組成物にて使用されるタイプのものが挙げられるが、これらに限定されない。上述のいずれかの添加剤の組み合わせを用いてもよい。当業者は、このような添加剤のどれか１つの、選択及び量を、過度な実験をすることなく、所望の結果を達成するために選ぶことができる。
【００８４】
本発明のある種の組成物類は、吸着性構成成分を含有してもよい。吸着剤構成成分は、合成ゼオライト類を含有してよい。幾つかの吸着剤構成成分は、水のみを吸収し、他のものは他の分子を同様に吸収する。
【００８５】
本発明のバルビツル酸誘導体類の塩類は、酸化還元反応開始剤系の一部として使用することが可能である。酸化還元反応開始剤系は、以下の成分を含むことが可能である：（Ａ）バルビツル酸誘導体の無機塩または有機塩、（Ｂ）酸性化合物、及び（ｃ）銅化合物。本発明の酸化還元反応開始剤系は、接着性促進物質、歯科用安定化組成物及び様々な充填剤含有量を備えた歯科用充填材を調製及び適用するために使用することができる。本発明の酸化還元反応開始剤系はまた、コーティング材料及び／またはエチレン系不飽和モノマーをベースにした接着剤類を硬化させるためにも好適である。
【００８６】
本発明の酸化還元反応開始剤系はまた、エチレン系不飽和モノマー類、例えば（メタ）クリレート類をベースにした酸性配合物類を硬化させるのに好適である。
【００８７】
酸化還元反応開始剤系の特定の実施形態は、一般式、Ｒ１ＳＯＯ−Ｒ２の構成成分（Ｂ）として、スルフィン酸化合物及び／またはこれらの混合物を含み、式中、Ｒ１は、アルキル、置換アルキル、アルケニル、シクロアルキル、置換シクロアルキル、アリールアルキル、アリールまたは置換アリールラジカルかつＲ２＝Ｈ、金属、例えば、リチウム、ナトリウム若しくはカリウムであり、またはアルキル、置換アルキル、アルケニル、シクロアルキル、置換シクロアルキル、アリールアルキル、アリール若しくは置換アリールラジカルである。
【００８８】
Ｒ１またはＲ２のラジカルのうち１つが、非置換アルキルである場合、このラジカルは直鎖または分岐鎖であることができ、かつ例えば、１〜１８個の炭素原子、好ましくは１〜１０個の炭素原子、特に、１〜６個の炭素原子を含有することができる。低分子量アルキルラジカル類の例は、メチル、エチル、プロピル、イソプロピル、ｎ−ブチル、ｔ−ブチル、イソブチル、ｎ−ペンチル、及びイソアミルである。
【００８９】
Ｒ１またはＲ２のラジカルのうち１つが置換アルキルラジカルである場合、本ラジカルのアルキル部分は通常、非置換アルキルについて上で示した炭素原子数を有する。Ｒ１またはＲ２のラジカルのうち１つがアルコキシアルキルまたはアルコキシカルボニルアルキルである場合、アルコキシラジカルは、例えば、１〜５個の炭素原子を含有し、かつ好ましくは、メチル、エチル、プロピル、イソプロピル、ｎ−ブチル、ｔ−ブチル、イソブチル、ｎ−ペンチルまたはイソアミルである。Ｒ１またはＲ２のラジカルのうち１つがハロアルキルである場合、ハロ部分は、フルオロ、クロロ、ブロモまたはヨードであると理解される。
【００９０】
Ｒ１またはＲ２のラジカルのうち１つが、アルケニルである場合、それは通常、Ｃ３〜Ｃ５アルケニルラジカル類であり、特にアリルである。
【００９１】
Ｒ１またはＲ２のラジカルのうち１つが非置換シクロアルキルである場合、それは通常、Ｃ４〜Ｃ７シクロアルキルラジカル類、例えばシクロペンチルまたはシクロヘキシルである。
【００９２】
Ｒ１またはＲ２のラジカルのうち１つが置換シクロアルキルである場合、それは通常、上で示したシクロアルキルラジカル類の１つであり、該シクロアルキルラジカル上には単一または複数の置換基が備わっており、場合により、例えばＣ１〜Ｃ４アルキル、例えば、メチル、エチル、プロピル、ｎ−ブチルまたはイソブチル、フルオロ、クロロ、ブロモ、ヨードまたはＣ１〜Ｃ４アルコキシ、特にメトキシである。
【００９３】
Ｒ１またはＲ２のラジカルのうち１つが、アリールまたはアラルキルである場合、それは通常、アリールとしてのフェニルまたはナフチルである。好適なアリールアルキルラジカル類は、ベンジル及びフェニルエチルである。
【００９４】
Ｒ１〜Ｒ２はまた、所望する場合、置換アリールラジカル類であってもよい。この場合、フェニル及びナフチルが好ましく、環置換基としては、Ｃ１〜Ｃ４アルキル、特にメチル、ハロゲンまたはＣ１〜Ｃ４アルコキシ、特にメトキシが好ましい。
【００９５】
構成成分（Ｂ）の代表例としては例えば、次のものを挙げることが可能である：ベンゼンスルフィン酸、ベンゼンスルフィン酸ナトリウム、ベンゼンスルフィン酸ナトリウム二水和物、トルエンスルホン酸ナトリウム、ホルムアミジンスルフィン酸、ヒドロキシメタンスルフィン酸のナトリウム塩、２，５−ジクロロベンゼンスルフィン酸のナトリウム塩、３−アセトアミド−４−メトキシメンゼンスルフィン酸。
【００９６】
構成成分（Ｂ）の特に好適な化合物類は、トルエンスルフィン酸ナトリウムまたはベンゼンスルフィン酸ナトリウム及びそれらの水和物類である。
【００９７】
本発明のある種の組成物類は、銅化合物及び／またはこれらの混合物を含有し、一般式、ＣｕＸｎを備え、式中、Ｘは有機アニオン及び／または無機アニオンであり、かつｎ＝１または２である。好適な銅化合物類の例としては、塩化銅、酢酸銅、アセチルアセトン銅、ナフテン酸銅、サリチル酸銅またはチオ尿素若しくはエチレンジアミン四酢酸との銅錯体類が挙げられる。
【００９８】
本発明のある種の実施形態は、キットに関するものである。キットは、構成成分または一緒に混合できるようになっている組成物類の構成成分の組み合わせを含有する。組成物の内容物はパッケージ化されて、それらが必要となるまで構成成分が保管される。
【００９９】
本発明の組成物は、自己粘着性歯科用組成物として配合してよい。１つの粘着性組成物は、以下の成分、（Ａ）バルビツル酸誘導体塩、（Ｂ）酸官能性を有さないエチレン性不飽和化合物、及び（Ｃ）酸官能性を有するエチレン性不飽和化合物を含む。
【０１００】
別の態様では、本発明は酸官能性を有するエチレン性不飽和化合物；酸官能性を有さないエチレン性不飽和化合物；バルビツル酸誘導体塩を含む反応開始剤系；及び水を含む、接着剤組成物を提供し、該組成物は自己エッチング性（self-etching）、油中水型エマルション（例えば、マイクロエマルション）である。
【０１０１】
前記重合性組成物は、多くの設定で使用されてもよく、任意の特定領域に限定されない。例えば、歯科用領域以外では、本発明に係る重合性組成物は、コーティング材料として、材料を接着固定させるために、または建築用領域において、例えば、アンカーまたは目釘を壁に固定するために使用することが可能である。
【０１０２】
以下の実施例により、本発明を説明する。特定の例、材料、量、及び手順は、本明細書において以下に記述する本発明の精神及び範囲に従って広く解釈されるものと解されるべきである。別段の指定がない限り、部及び百分率はすべて、質量基準である。
【実施例】
【０１０３】
試験方法
重合時間の決定
実施例１〜１８、及び比較例１及び２のモノマー混合物類の重合に所要な時間は、単純な歯科用プローブを使用して決定した。重合のための所要時間は、プローブがそれ以上最初の液体混合物中に埋まらなくなる時点として定義した。
【０１０４】
ペースト・ペースト混合物の硬化時間の決定
実施例１９における混合ペーストの硬化時間は、レオメーター（型式ＭＲＣ  ３０１、アントンパール（Anton Paar）社（ドイツ、オストフィルデルン（Ostfildern））製）を使用し、パラメータ・タンジェントδ（粘性係数対弾性率の比として定義される）を観察することによって測定した。
【０１０５】
材料
Ａ．バルビツル酸誘導体類の塩類
１．１−ベンジル−５−フェニル−バルビツル酸のカルシウム塩（Ｃａ−ＢｚＰＢと略される）
水酸化カルシウム（１．２３４ｇ）を蒸留水５００ｍＬに添加し、１０分間攪拌して、約１１のｐＨを有する懸濁液を得た。１−ベンジル−５−フェニル−バルビツル酸（９．２３４ｇ）を、撹拌しながら懸濁液に添加して、約７のｐＨを有するほぼ透明な溶液を得た。前記溶液を更に３０分間攪拌してから濾過した。濾液を液体窒素で凍結させ、次に凍結乾燥させて１−ベンジル−５−フェニル−バルビツル酸のカルシウム塩を得て、プロトン核磁気共鳴分光法（1Ｈ−ＮＭＲ）及び赤外分光法によって特定化する。
【０１０６】
２．１−ベンジル−５−フェニル−バルビツル酸のナトリウム塩（Ｎａ−ＢｚＰＢと略される）
Ｎａ−ＢｚＰＢは、水酸化カルシウムに代えて重炭酸ナトリウムを用いたという点を除いて、上記手順に従って調製した。具体的には、５０ｇの１−ベンジル−５−フェニル−バルビツル酸を１５ｇの重炭酸ナトリウムに添加した。
【０１０７】
３．１−ベンジル−５−フェニル−バルビツル酸のトリエタノールアンモニウム塩（ＴＥＡ−ＢｚＰＢと略される）
トリエタノールアミン（１５．２ｇ）を６００ｍＬのアセトン中に溶解させ、３０℃まで加熱した。３０ｇの１−ベンジル−５−フェニル−バルビツル酸を前記透明溶液に撹拌しながら添加した。１０分後、１−ベンジル−５−フェニル−バルビツル酸（ＴＥＡ−ＢｚＰＢ）のトリエタノールアンモニウム塩が沈殿した。更に１６時間撹拌後、沈殿した塩を濾過によって分離し、減圧下（２Ｐａ（０．０２ｍｂａｒ））６０℃にて乾燥させ、次に、プロトン核磁気共鳴分光法（1Ｈ−ＮＭＲ）にて特底化した。
【０１０８】
４．５−フェニル−チオバルビツル酸のカルシウム塩（Ｃａ−ＰＴＢと略される）
水酸化カルシウム（０．３３１ｇ）を蒸留水５０ｍＬに添加し、１０分間攪拌して、約１１のｐＨを有する懸濁液を得た。５−フェニル−チオバルビツル酸（１．９１４ｇ）を懸濁液に添加した。前記反応混合物を１時間撹拌し、次に濾過した。濾液を液体窒素で凍結し、凍結乾燥させて、５−フェニル−チオバルビツル酸のカルシウム塩を得て、赤外分光法にて特定化した。
【０１０９】
Ｂ．その他の物質
１．グリセロール−１，３−ジメタクリレートホスフェート
撹拌しながら、氷浴で冷却しつつ、室温での窒素雰囲気下にて４８時間、７２ｇのグリセロール−１，３−ジメタクリレートを１７ｇの五酸化リンと反応させ、グリセロール−１，３−ジメタクリレートホスフェートを淡黄色液体として得た。前記生成物は、1Ｈ−及び31Ｐ−ＮＭＲ分光法にて特定化した。
【０１１０】
２．プロポキシル化ビスフェノールＡジメタクリレート
１００ｇのビスフェノールＡ、８３ｇの３−クロロ−１−プロパノール及び４９ｇの水酸化カリウムの反応を、１００℃にて、３００ｍＬのエチレングリコール内にて行った。１０時間の反応時間後に、反応混合物を室温まで冷却し、水（３００ｍＬ）を添加した。次に、前記反応混合物を９００ｍＬのトルエンで抽出した。一体化されたトルエン抽出物を２００ｍＬの水で洗浄した。溶媒を真空下にて蒸発させ、油状中間生成物を得た。
【０１１１】
次に、前記中間生成物を４００ｍＬのベンゼン中に溶解させた。７８ｇのメタクリル酸及び２ｇの硫酸を添加し、混合物を、水冷冷却器を使用して１２時間還流下に反応させた。前記反応混合物を室温まで冷却し、３００ｍＬの水酸化ナトリウム水溶液で抽出し、更に、５００ｍＬの水で洗浄した。最後に、有機溶媒を真空下にて蒸発させて、最終生成物を淡黄色液体として得た。生成物は、１Ｈ−ＮＭＲ分光法にて特性化した。
【０１１２】
３．トリエチレングリコールジメタクリレート（ＴＥＧＤＭＡと略される）
レーム社（Roehm GmbH & Co. KG）（ドイツ・ダルムシュタット）から市販されている。
【０１１３】
４．ストロンチウムアルミニウムフルオロケイ酸塩ガラス（３％シラン）
非反応性ＳＲ−ガラス（ショット・グラスヴェルケ社（Schott Glaswerke）（ドイツ、ランツフート）から、ＧＭ３２０８７（粒径＜１２マイクロメートル）として市販されている）を、３重量％のメタクリロキシプロピルトリメトキシシランで処理された。
【０１１４】
（実施例１）
５ｇのトリエチレングリコールジメタクリレート（ＴＥＧＤＭＡ）及び５ｇのプロポキシル化ビスフェノールＡジメタクリレートから成る非酸性メタクリレート類の混合物を調製した。２．６重量％の１−ベンジル−５−フェニル−バルビツル酸のカルシウム塩（Ｃａ−ＢｚＰＢと略される）（「材料（MATERIALS）」にて記載の如く調製した）を前記混合物に添加し、次に２３℃かつ周囲湿度にて密閉容器内で保管した。
【０１１５】
モノマー類及び塩の混合物が重合したことを目視にて観察した。単量体混合物は、観察期間中、酸の存在下で重合しなかった。結果は、表１にて要約されている。
【０１１６】
（実施例２〜４）
実施例１は、前述した３種類のその他塩類を用いて各々繰り返した：１−ベンジル−５−フェニル−バルビツル酸のナトリウム塩（Ｎａ−ＢｚＰＢと略される）、１−ベンジル−５−フェニル−バルビツル酸のトリエタノールアンモニウム塩（ＴＥＡ−ＢｚＰＢと略される）及び５−フェニル−チオバルビツル酸のカルシウム塩（Ｃａ−ＰＴＢと略される）。これらの塩類はいずれも、前記混合物を周囲条件下にて保存した際に、前記非酸性メタクリレートモノマー類の重合を生じなかった。結果は、表１にて要約されている。
【０１１７】
比較例１
１−ベンジル−５−フェニル−バルビツル酸（ＢｚＰＢａと略される）（２．６重量％）を実施例１〜４に記載されている単量体混合物に添加した。重合は、２４時間以内に観察された。重合時間は、上記試験方法（Test Method）セクションで記載の如く決定した。結果は、表１にまとめた。
【０１１８】
比較例２
５−フェニル−チオバルビツル酸（ＰＴＢａと略される）（２．６重量％）もまた上記非酸性メタクリレートモノマー類の混合物に添加した。重合は、４時間以内に生じた。
【０１１９】
（実施例５〜８）
酢酸（０．３３ｇ）を実施例１〜４に記載されている各混合物にそれぞれ添加した。重合のための所要時間は、上記試験方法（Test Methods）にて記載の如く測定し、記録した。結果は、表１にて要約されている。
【０１２０】
（実施例９〜１２）
ｐ−トルエンスルホン酸（０．２７ｇ）を実施例１〜４に記載されている各混合物にそれぞれ添加した。重合のための所要時間は、上記試験方法（Test Methods）にて記載の如く測定し、記録した。結果は、表１にて要約されている。
【０１２１】
（実施例１３〜１６）
グリセロール−１，３−ジメタクリレートホスフェート（２．５ｇ）を実施例１〜４に記載されている各混合物にそれぞれ添加した。重合のための所要時間は、上記試験方法（Test Methods）にて記載の如く測定し、記録した。結果は、表１にて要約されている。
【表１】
2009538978.tif 000003
モノマー１  トリエチレングリコールジメタクリレート
モノマー２  プロポキシル化ビスフェノールＡジメタクリレート
−−無し  構成成分が存在しない。
【０１２２】
（実施例１７）
第１液体構成成分は、９５重量％のプロポキシル化ビスフェノールＡジメタクリレートと５重量％の１−ベンジル−５−フェニル−バルビツル酸のカルシウム塩（Ｃａ−ＢｚＰＢ）とを組み合わせることにより調製した。
【０１２３】
第２液体構成成分は、９５．４５重量％のトリエチレングリコール（triethylenglycol）ジメタクリレート（ＴＥＧＤＭＡ）、０．１６重量％のＣｕ（ＩＩ）−アセテート促進剤及び４．３９重量％の酢酸を組み合わせることにより調製した。
【０１２４】
液体Ａの１重量部混合を液体Ｂの１重量部と混合して、２０分間２３℃にて重合させる組成物を得た。
【０１２５】
実施例１７の２種類の構成成分の組成を表２にまとめた。
【表２】
2009538978.tif 000004
Ｃａ−ＢｚＰＢ：１−ベンジル−５−フェニル−バルビツル酸のカルシウム塩
【０１２６】
（実施例１８）
実施例１７は、以下の２つの点を除いて繰り返された：液体Ｂ中にて用いられる酸が６．０４重量％のグリセロール−１，３−ジメタクリレートホスフェート（酢酸に代えて）であり、ＴＥＧＤＭＡが９３．８重量％まで減らされた。
【０１２７】
液体Ａの１重量部混合と液体Ｂの１重量部とを混合して、１８分間２３℃にて重合させる組成物を得た。
【０１２８】
（実施例１９）
実施例１９では、２種類のペースト構成成分で、各構成成分が充填剤を含むものを調製した。
【０１２９】
ペーストＡは、２種類の非酸性メタクリレートモノマー、１−ベンジル−５−フェニル−バルビツル酸のカルシウム塩及び６７重量％の酸反応性（acid-reactive）ＦＡＳガラス（例えば、市販のＧ０１８−０９０、ショット・グラスヴェルケ社（Schott Glaswerke）（ドイツ、ランツフート）製）から構成された。
【０１３０】
ペーストＢは、酸性構成成分（グリセロール−１，３−ジメタクリレートホスフェート）、促進剤（酢酸銅）及び７０重量％のストロンチウムアルミニウムフルオロケイ酸塩ガラス（３％シラン含有）から構成された。ペーストＡ及びペーストＢは、下表に与えられた量の構成成分を混合すること、及び次に市販の混練装置を使用して構成成分を共に混練することによって調製した。
【０１３１】
実施例１９の２種類の構成成分の組成を表３にまとめた。
【表３】
2009538978.tif 000005
ＴＥＧＤＭＡ：トリエチレングリコールジメタクリレート
【０１３２】
次に、ペーストＡの１重量部とペーストＢの１重量部とを、スパチュラ及び混合パッドを使用して手で混合することによって混ぜ合わせた。混合ペーストは、約８分間（２８℃にて）後に硬化し始めた。
【国際調査報告】
2009538978.tif 000008
2009538978.tif 000009
2009538978.tif 000010